(57)【要約】      （修正有）【課題】耐久性を維持し、高温高湿（例えば、３０℃８０％ＲＨ）の特殊環境でプリントを行っても、感光体上に形成されたトナー像を記録媒体へ高転写率で転写でき、べた画像の白抜け、文字画像の中抜け及び文字部のトナー散りを発生させずにトナー画像を形成することができる優れた中間転写ベルトの提供。【解決手段】  遠心成型により形成された導電性物質４と硬質粒子３とを含有する中間転写ベルト２において、該硬質粒子濃度が、内周面部８よりも外周面部７が高いことを特徴とする中間転写ベルト。【選択図】図２
2007057924.tif 000002
【特許請求の範囲】
【請求項１】
遠心成型により形成された導電性物質と硬質粒子とを含有する中間転写ベルトにおいて、該硬質粒子濃度が、内周面部よりも外周面部が高いことを特徴とする中間転写ベルト。
【請求項２】
前記中間転写ベルトが、遠心成型により形成された多層構造であることを特徴とする請求項１に記載の中間転写ベルト。
【請求項３】
前記中間転写ベルトが、製膜後、膜中の反応性化合物を熱により反応させて形成されたものであることを特徴とする請求項１または２に記載の中間転写ベルト。
【請求項４】
前記硬質粒子が、シリカ粒子であることを特徴とする請求項１〜３の何れか１項に記載の中間転写ベルト。
【請求項５】
感光体上に、帯電手段、露光手段、小径トナーを含む現像剤による現像手段、現像手段により形成したトナー像を中間転写ベルトを介して記録媒体に転写する転写手段とを有する画像形成装置において、
転写手段に請求項１〜４の何れか１項に記載の中間転写ベルトを用いることを特徴とする画像形成装置。
【請求項６】
帯電手段、露光手段、現像手段、転写手段及びクリーニング手段から選ばれる少なくとも１つの手段とが結合され、請求項５に記載の画像形成装置の本体に出し入れ可能に形成されているプロセスカートリッジにおいて、
転写手段として請求項１〜４の何れか１項に記載の中間転写ベルトを用いることを特徴とするプロセスカートリッジ。
【発明の詳細な説明】
【技術分野】
【０００１】
本発明は、中間転写ベルト、画像形成装置及びプロセスカートリッジに関する。
【背景技術】
【０００２】
近年の高画質化、カラー化の要求から、複写機やプリンターにおいては、小径トナーの採用により画質向上が図られている。この流れは、現在の開発における重要なテーマの１つであり、高画質実現のため、より小径のトナーの検討がなされている。
【０００３】
カラー化におけるプロセス上の流れとしては、感光体上に形成されたトナー画像を一旦中間転写ベルトに転写した後、紙等の記録媒体に転写する中間転写ベルト方式が主流となりつつある。
【０００４】
ところが、上記小径トナーを用いてトナー画像の形成を行うと、感光体上のトナー画像を中間転写ベルトへ転写する一次転写性、中間転写ベルト上のトナー画像を記録媒体へ転写する二次転写性が低下する問題が有り、小径トナーを用いたときの転写性向上が大きな課題となっていた。
【０００５】
上記転写性の問題を解決するために、
例えば、中間転写ベルトの体積抵抗率の均一性を上げて改善を図ったり（例えば、特許文献１参照。）、中間転写ベルト表面の表面エネルギーを下げたり（例えば、特許文献２参照。）、中間転写ベルト表面を弾性層にする（例えば、特許文献３参照。）といった技術が提案されていた。
【０００６】
また、アルミニウム素管上に弾性層を有する中間転写体を作製時に、その表面に無機及び有機微粒子を含有する表面層を設けて、二次転写性に優れ、画像形成のスルートップ性の向上した中間転写体が提案されている（例えば、特許文献４参照。）。
【特許文献１】特開２００１−２２１８９号公報
【特許文献２】特開平１１−２３１６８４号公報
【特許文献３】特開２００１−２８２００９号公報
【特許文献４】特開平９−１３１００８号公報
【発明の開示】
【発明が解決しようとする課題】
【０００７】
しかしながら、中間転写ベルトの体積抵抗率を最適化しても、小径トナーを使用した場合、転写性が向上しなかったり、
中間転写ベルトの表面の表面エネルギーを小さくすると、二次転写性は向上するものの、一次転写性が低下したり、
中間転写ベルト表面を弾性層にすると、ベルト表面にトナーがクリーニングできず残ってしまうといった新たな問題が生じてしまった。
【０００８】
また、上記中間転写体処方を中間転写ベルトに適用し、この中間転写ベルトを用い多数枚の画像形成を行ったところ、中間転写ベルトにひび割れが発生するという問題が生じた。
【０００９】
また、高品質のカラー画像をコンパクトな画像形成装置で得ようと小径トナーを用いて画像形成すると、良好な転写性が得られないという問題が生じた。特に、高温高湿（例えば、３０℃、８０％ＲＨ）というような特殊環境で画像形成を行うと、転写性不良にともなうべた画像の白抜け、文字画像の中抜け、文字部のトナー散りといった問題が発生した。
【００１０】
本発明は、上記課題を鑑みなされたもので、耐久性を維持し、高温高湿（例えば、３０℃８０％ＲＨ）の特殊環境でプリントを行っても、感光体上に形成されたトナー像を記録媒体へ高転写率で転写でき、べた画像の白抜け、文字画像の中抜け及び文字部のトナー散りを発生させずにトナー画像を形成することができる優れた中間転写ベルトを提供することを目的とする。
【課題を解決するための手段】
【００１１】
本発明は、下記構成を採ることにより達成される。
【００１２】
（１）
遠心成型により形成された導電性物質と硬質粒子とを含有する中間転写ベルトにおいて、該硬質粒子濃度が、内周面部よりも外周面部が高いことを特徴とする中間転写ベルト。
【００１３】
（２）
前記中間転写ベルトが、遠心成型により形成された多層構造であることを特徴とする前記（１）に記載の中間転写ベルト。
【００１４】
（３）
前記中間転写ベルトが、製膜後、膜中の反応性化合物を熱により反応させて形成されたものであることを特徴とする前記（１）または（２）に記載の中間転写ベルト。
【００１５】
（４）
前記硬質粒子が、シリカ粒子であることを特徴とする前記（１）〜（３）の何れか１項に記載の中間転写ベルト。
【００１６】
（５）
感光体上に、帯電手段、露光手段、小径トナーを含む現像剤による現像手段、現像手段により形成したトナー像を中間転写ベルトを介して記録媒体に転写する転写手段とを有する画像形成装置において、
転写手段に前記（１）〜（４）の何れか１項に記載の中間転写ベルトを用いることを特徴とする画像形成装置。
【００１７】
（６）
帯電手段、露光手段、現像手段、転写手段及びクリーニング手段から選ばれる少なくとも１つの手段とが結合され、前記（５）に記載の画像形成装置の本体に出し入れ可能に形成されているプロセスカートリッジにおいて、
転写手段として前記（１）〜（４）の何れか１項に記載の中間転写ベルトを用いることを特徴とするプロセスカートリッジ。
【発明の効果】
【００１８】
本発明の中間転写ベルトは、
耐久性を維持し、高温高湿（例えば、３０℃８０％ＲＨ）の特殊環境でプリントを行っても、感光体上に形成されたトナー像を記録媒体へ高転写率で転写でき、べた画像の白抜け文字画像の中抜け及び文字部のトナー散りを発生させずにトナー画像を形成することができる優れた効果を有する。
【発明を実施するための最良の形態】
【００１９】
本発明者は、中間転写ベルトの耐久性を維持し、高温高湿（例えば、３０℃８０％ＲＨ）の特殊環境でプリントを行っても、感光体上に形成されたトナー像を記録媒体へ、高転写率で転写でき、べた画像の白抜け、文字画像の中抜け及び文字部のトナー散りを発生させずにトナー画像を形成することができる中間転写ベルトについて検討を行った。
【００２０】
尚、本発明において、文字画像の中抜けとは、図１に示す様な文字部の黒線中に白抜した状態をいう。
【００２１】
図１は、文字画像の中抜けを示す模式図である。
【００２２】
種々検討の結果、中間転写ベルトの外周面部に硬質粒子を高濃度含有する構成を採ることにより、転写性が良好で、中間転写ベルトの柔軟性も有り、繰返し使用してもひび割れや破断が発生せず、耐久性も良好な中間転写ベルトを提供できることを見出した。
【００２３】
また、本発明者らは、硬質粒子を中間転写ベルトの外周面部（表面近傍）に高濃度に存在させ表面硬度をアップさせせることにより、中間転写ベルト表面がトナーにより変形されることが無くなり、小径トナー（例えば、個数基準におけるメディアン粒径（Ｄ50）が３〜６μｍ）で形成されたトナー像でも、記録媒体へ高転写率で転写できるようになったものと推測している。
【００２４】
ここで、個数基準におけるメディアン粒径（Ｄ50）とは、コ−ルターマルチサイザーIII（ベックマン・コールター社製）で測定した値である。
【００２５】
また、本発明者らは、半導体転写ベルト中に導電性物質が均一に分散されているので高温高湿（例えば、３０℃、８０％ＲＨ）という特殊環境下でプリントしても、良好な転写性が得られるものと推測している。
【００２６】
外周面部に硬質粒子を高濃度含有する中間転写ベルトを得るには、硬質粒子分散液を膜厚方向に遠心力のかかる製膜方法である遠心成型により成型することが必要である。
【００２７】
具体的には、本発明の中間転写ベルトは、塗膜形成液を塗膜後、高速回転させて遠心成型することにより、塗膜を形成する樹脂よりも比重が重い硬質粒子を中間転写ベルトの外周面部（表面近傍）に配向させ、塗膜を形成する樹脂と比重が近い導電性物質を中間転写ベルト中に均一に存在させて作製することができる。
【００２８】
本発明の中間転写ベルトは、単層構成でも多層構成でも良く、各層の塗膜形成液中の硬質粒子濃度を変えて製膜することが好ましい。具体的には、表面層形成の塗膜形成液中には硬質粒子を多く添加することが好ましく、それ以外の層を形成する塗膜形成液中には硬質粒子を添加しないか添加しても少量にすることが好ましい。
【００２９】
中間転写ベルト中における硬質粒子の含有濃度は、透過型顕微鏡、蛍光Ｘ線装置（ＷＤＸ）により測定することができる。
【００３０】
透過型顕微鏡による硬質粒子の含有濃度は、透過型顕微鏡「ＬＥＭ−２０００型」（トプコーン社製）或いは「ＪＥＭ−２０００ＦＸ」（日本電子社製）を用い、１０万倍で断層写真を撮影し、その断層写真中水平に直線を引いたときの硬質粒子部分の長さ（Ｌｐ）と全体の長さ（Ｌｔ）との比（Ｌｐ／Ｌｔ）を測定して求める。ここで、断層写真撮影場所は外周面部としては外表面から２μｍ以内の場所を、内周面部としては内表面から２μｍ以内の場所を選択する。尚、測定はランダムに１０カ所行い、その平均値を硬質粒子の含有濃度とする。
【００３１】
尚、外周面部の硬質粒子の含有濃度（Ｌｐ／Ｌｔ）は、０．２０〜０．８０が好ましく、０．３０〜０．７０がより好ましい。内周面部の硬質粒子の含有濃度（Ｌｐ／Ｌｔ）は、０．００〜０．２０が好ましく、０．００がより好ましい。
【００３２】
蛍光Ｘ線装置による硬質粒子の含有濃度は、蛍光Ｘ線装置「３２７０型」（理学電気社製）を用い、中間転写ベルトサンプルの内周面部と外周面部の測定し、例えば、シリカ粒子添加の場合、シリカ元素のＸ線の比較を行い求める。ここで、含有値の絶対値は必要としないが、樹脂に所定量のシリカ粒子を添加した標準サンプルを作製し、これにより検量線を作ることで、膜厚中のシリカ粒子の含有濃度が推定できる。
【００３３】
以下、本発明について詳細に説明する。
【００３４】
〔硬質粒子〕
本発明に用いられる硬質粒子は、遠心成型法の遠心作用により、硬質粒子を外周面部（表面近傍）に偏在させるため、硬質粒子が他の組成（例えば、バインダー樹脂）より比重が高いことが望ましい。
【００３５】
硬質粒子とバインダー樹脂との比重差は、塗膜形成液の粘度との関係で最適値は異なるが、５Ｐａ・ｓのような高粘度の場合には生産性の観点から、０．５以上であることが好ましい。
【００３６】
本発明で用いられる硬質粒子としては、ケイ素、アルミニウム及びジルコニウムよりなる群から選ばれる少なくとも１つの元素を含有する酸化物粒子が好ましい。これらの酸化物としては、例えば、シリカ、アルミナ、酸化ジルコニウム及びこれらの複合酸化物を挙げることができる。これらの中では、シリカが好ましい。これらの硬質粒子は１種単独でまたは２種以上を組合わせて用いることができる。
【００３７】
硬質粒子の数平均一次粒径は、好ましくは１〜１０００ｎｍ、より好ましくは５〜２００ｎｍ、特に好ましくは１０〜１００ｎｍである。
【００３８】
数平均一次粒径をこの範囲とすることで、外周面部の平滑性が保たれ、割れの発生を防止することができる。
【００３９】
尚、数平均一次粒径は、透過型電子顕微鏡観察によって１００００倍に拡大し、ランダムに１００個の粒子を一次粒子として観察し、画像解析して求めることができる。
【００４０】
硬質粒子の比表面積は、好ましくは１〜１０００ｍ2／ｇ、より好ましくは１０〜２００ｍ2／ｇ、特に好ましくは２０〜７０ｍ2／ｇである。
【００４１】
尚、比表面積は、ベット比表面積測定法により求めることができる。
【００４２】
硬質粒子の形状は、平均円形度で０．８以上のものが好ましい。平均円形度が０．８以上の硬質粒子を用いることにより遠心成型時の遠心力により外周面部に移動させ易く、また硬質粒子は中間転写ベルトの表面に顔を出しても感光体表面にキズを付けにくく好ましい。
【００４３】
尚、平均円形度（形状係数の平均値）は、電子顕微鏡により撮影した硬質粒子の写真を画像解析し、下記の式から求めることができる。
【００４４】
平均円形度＝（円相当径から求めた円周囲長）／（粒子投影像の周囲長）
硬質粒子は、粉体状または溶剤分散ゾルであることが好ましい。溶剤分散ゾルである場合、他の成分との相溶性、分散性の観点から、分散媒は、有機溶剤が好ましい。この様な有機溶剤としては、例えば、メタノール、エタノール、イソプロパノール、ブタノール、オクタノール等のアルコール類、アセトン、メチルエチルケトン、メチルイソブチルケトン、シクロヘキサノン等のケトン類、酢酸エチル、酢酸ブチル、乳酸エチル、γ−ブチロラクトン、プロピレングリコールモノメチルエーテルアセテート、プロピレングリコールモノエチルエーテルアセテート等のエステル類、エチレングリコールモノメチルエーテル、ジエチレングリコールモノブチルエーテル等のエーテル類、ベンゼン、トルエン、キシレン等の芳香族炭化水素類、ジメチルフォルムアミド、ジメチルアセトアミド、Ｎ−メチルピロリドン等のアミド類を挙げることができる。中でも、メタノール、イソプロパノール、ブタノール、メチルエチルケトン、メチルイソブチルケトンが好ましく、その中でも特にメチルエチルケトンが好ましい。
【００４５】
硬質粒子は、市販品を用いることができる。具体的には、シリカ粒子として市販されている商品としては、例えば、コロイダルシリカとして、日産化学工業製のメタノールシリカゾル、ＩＰＡ−ＳＴ、ＭＥＫ−ＳＴ、ＮＢＡ−ＳＴ、ＸＢＡ−ＳＴ、ＤＭＡＣ−ＳＴ、ＳＴ−ＵＰ、ＳＴ−ＯＵＰ、ＳＴ−２０、ＳＴ−４０、ＳＴ−Ｃ、ＳＴ−Ｎ、ＳＴ−Ｏ、ＳＴ−５０、ＳＴ−ＯＬ等を挙げることができる。また粉体シリカとしては、日本アエロジル製のアエロジル１３０、アエロジル３００、アエロジル３８０、アエロジルＴＴ６００、アエロジルＯＸ５０、旭硝子製のシルデックスＨ３１、Ｈ３２、Ｈ５１、Ｈ５２、Ｈ１２１、Ｈ１２２、日本シリカ工業製のＥ２２０Ａ、Ｅ２２０、富士シリシア製のＳＹＬＹＳＩＡ４７０、日本板硝子製のＳＧＧフレ−ク等を挙げることができる。
【００４６】
〔導電性物質〕
本発明では、中間転写ベルトの電位特性をコントロールする目的で導電性物質を含有させる。
【００４７】
本発明に用られる導電性物質としては、導電性フィラー、イオン導電剤を挙げることができる。
【００４８】
導電性フィラーとしては、数一次平均粒子径５μｍ以下のものが好ましく、０．０１〜１μｍのものがより好ましい。導電性フィラーの平均粒子径が５μｍ以下にすることにより、樹脂前駆体溶液作製時に導電性フィラーが偏在する可能性が無くなり、その結果ベルトの電気特性のバラツキが生じなくなる。
【００４９】
本発明に用られる導電性フィラーは、中間転写ベルトを作製時の遠心作用で分離されることなくベルト中に均一に分散させるため、その比重がバインダー樹脂の比重と近いことが好ましい。具体的には、カーボンブラック、導電性金属酸化物を挙げることができる。
【００５０】
カーボンブラックを用いると、少ない使用量で前記した電気特性を達成することができるとともに、耐熱性樹脂をポリアミドイミド系樹脂とすることで、フィラーの分散性を向上させて成型加工性の優れた中間転写ベルトを作製することができる。
【００５１】
この場合、前記バインダー樹脂がポリアミドイミド系樹脂を用いると比重が近似で好ましい。
【００５２】
カーボンブラックとしては、導電性を有するものであれば種々の既存のカーボンブラックを用いることができ、ファーネストブラック、アセチレンブラック、サーマルブラック、チャンネルブラック等を挙げることができる。
【００５３】
カーボンブラックの配合量としては、カーボンブラックの種類により異なるが中間転写ベルト全体に対して５〜４０質量部が好ましく、要求される体積抵抗率に合うように適性に添加される。
【００５４】
尚、本発明の中間転写ベルトの体積抵抗率は、１×１０8〜１×１０12Ω・ｃｍであることが好ましい。体積抵抗率を上記範囲内にすることで、中間転写ベルトより記録媒体に転写された未定着トナー像の電荷を適度に保持する様に作用する静電的な力により、トナー同士の静電的反発力や画像エッジ付近のフリンジ電界の影響が抑制されるものと推測される。
【００５５】
体積抵抗率は円形電極（例えば、三菱油化（株）製ハイレスターＩＰのＨＲプローブ）を用い、ＪＩＳ  Ｋ６９９１に基づいて測定することが可能である。
【００５６】
また、導電性金属酸化物としては、酸化錫、酸化亜鉛、酸化アンチモン、酸化インジウムチタン酸カリウム、酸化アンチモン−酸化錫複合酸化物、酸化インジウム−酸化錫複合酸化物等を用いることができる。これらの導電性金属酸化物は、硫酸バリウム、ケイ酸マグネシウム、炭酸カルシウム等の絶縁性粒子を被覆したものでも良い。
【００５７】
また、導電性金属酸化物は、シラン系カップリング剤で表面処理することが好ましい。この処理は、適当な溶媒に溶解したシラン系カップリング剤溶液中に金属酸化物を添加混合して、溶媒を蒸発し乾燥させることにより行われる。表面処理された金属酸化物（表面処理または非処理の導電性金属酸化物を以下に導電剤ということがある）は、ポリイミド樹脂との相溶性が向上するため、その分散が均一になり、表面抵抗率のバラツキがより一層抑制される。シラン系カップリング剤で表面処理された金属酸化物の配合量は、表面処理されてない金属酸化物と同様の理由により、金属酸化物の種類等によっても異なるので、一義的に定めることは困難であるが、樹脂１００質量部に対して３２〜４０質量部の範囲にあり、好ましくは３５〜３８質量部である。シラン系カップリング剤としては、ビニルトリクロロシラン、ビニルトリエトキシシラン、ビニルトリス（β−メトキシエトキシ）シラン、γ−クロロプロピルトリメトキシシラン、γ−メルカプトプロピルトリメトキシシラン、γ−グリシドキシプロピルトリメトキシシラン、γ−メタクリロキシプロピルトリメトキシシラン、γ−アミノプロピルトリエトキシシラン、Ｎ−（β−アミノエチル）−γ−アミノプロピルトリメトキシシラン、Ｎ−（β−アミノエチル）−γ−アミノプロピルメチルジメトキシシラン等が挙げられる。
【００５８】
イオン導電剤としては、ラウリルトリメチルアンモニウム、ステアリルトリメチルアンモニウム、オクタドデシルトリメチルアンモニウム、ドデシルトリメチルアンモニウム、ヘキサデシルトリメチルアンモニウム、変性脂肪酸・ジメチルエチルアンモニウニウム塩の過塩素酸塩、塩素酸塩、ホウフッ化水素酸塩、硫酸塩、エトサルフェート塩、臭化ベンジル塩、塩化ベンジル塩等のハロゲン化ベンジル塩等の第四級アンモニウム塩等の陽イオン性界面活性剤、脂肪族スルホン酸塩、高級アルコール硫酸エステル塩、高級アルコールエチレンオキサイド付加硫酸エステル塩、高級アルコール燐酸エステル塩、高級アルコールエチレンオキサイド付加燐酸エステル塩等の陰イオン界面活性剤、各種ベタイン等の両性イオン界面活性剤、高級アルコールエチレンオキサイド、ポリエチレングリコール脂肪酸エステル、多価アルコール脂肪酸エステル等の非イオン性帯電防止剤等の帯電防止剤、ＬｉＣＦ3ＳＯ3、ＮａＣｌＯ4、ＬｉＣｌＯ4、ＬｉＡｓＦ6、ＬｉＢＦ4、ＮａＳＣＮ、ＫＳＣＮ、ＮａＣｌ等のＬｉ+、Ｎａ+、Ｋ+等の周期律表第１族の金属塩、或いはＮＨ4+の塩等の電解質、またＣａ（ＣｌＯ4）2等のＣａ2+、Ｂａ2+等の周期律表第２族の金属塩及びこれらの帯電防止剤が、少なくとも１個の水酸基、カルボキシル基、一級ないし二級アミン基等のイソシアネートと反応する活性水素を有する基を持ったものが挙げられる。更に、それら等と１，４ブタンジオール、エチレングリコール、ポリエチレングリコール、プロピレングリコール、ポリエチレングリコール等の多価アルコールとその誘導体等の錯体或いはエチレングリコールモノメチルエーテル、エチレングリコールモノエチルエーテル等のモノオールとの錯体が挙げられ、これらの中から選ばれる１種類或いは２種類以上を使用することができる。ただし、その他公知のイオン導電性抵抗制御剤等、上記の材料に限定されるものではない。
【００５９】
〔中間転写ベルトの構成〕
本発明の中間転写ベルトは、遠心成型により形成されたもので、シームレス（無端）であることが好ましい。
【００６０】
本発明の中間転写ベルトの厚さは、その使用目的などに応じて適宜決定しうるが、一般には強度や柔軟性等の機械特性などの点により、５〜５００μｍが好ましく、１０〜３００μｍがより好ましく、２０〜２００μｍが更に好ましい。
【００６１】
図２は、本発明の中間転写ベルトの一例を示す模式図である。
【００６２】
図２において、２は中間転写ベルト、３は硬質粒子、４は導電性物質、５は表面層、６は基材層、７は外周面部、８は内周面部を示す。
【００６３】
ここで、中間転写ベルトの外周面部７とは、画像形成装置でトナー像を形成したときトナー像が転写される面のことをいう。中間転写ベルトの内周面部８とは、張架ローラ等が接触している面のことで、トナー像が接触していない面のことである。
【００６４】
図２（ａ）は、単層構造の中間転写ベルトで、硬質粒子３が外周面部７に存在し、導電性物質４が全層に存在している中間転写ベルト２を示す。
【００６５】
図２（ｂ）は、２層構造の中間転写ベルトで、硬質粒子３が表面層５の外周面部７に存在し、導電性物質４が層全体に存在している中間転写ベルト２を示す。
【００６６】
図３は、本発明の比較例の中間転写ベルトの一例を示す模式図である。
【００６７】
図３において、硬質粒子３と導電性物質４が表面層５の層全体に存在している中間転写ベルト２を示す。
【００６８】
〔遠心成型法〕
遠心成型法とは、塗膜形成液を筒状シリンダーの内面に塗布し、筒状シリンダーを回転させてその遠心力により筒状の中間転写ベルト、即ちシームレスベルトを作製する方法で、この際、シリンダーの回転数は適宜で良く、特に制限はないが、好ましくは５００〜１５００ｒｐｍ、より好ましくは８００〜１０００ｒｐｍである。
【００６９】
尚、シームレス構造の中間転写ベルトは、重畳による厚さ変化がなく、任意な部分をベルト回転の開始位置とすることができ、回転開始位置の制御機構を省略できる利点などを有し好ましい。
【００７０】
図４は、遠心成型装置要部の一例を示す正面の断面図である。
【００７１】
図５は、その塗膜形成液塗布装置の一例を示す断面図である。
【００７２】
図６は、遠心成型装置要部の一例を示す斜視図である。
【００７３】
図４、５、６において、１はシリンダー、２は筒状シリンダー、８は加熱器、１１は塗布装置、１５はスリットを示す。
【００７４】
先ず、筒状シリンダー２の内面に必要ならばフッ素系、シリコン系等の離型剤を塗布した後、例えば溶媒に溶かした塗膜形成液を塗布装置１１より供給し、随時シリンダー１の内面に塗布する。この時シリンダー１をゆっくり回転させることにより均一な塗布状態となり易い。
【００７５】
次いで、シリンダー１を高速回転して硬質粒子を外周面部に偏在させ、その後加熱器８により、所定温度に加熱し、溶媒を除去すると共に反応性樹脂の場合は反応させ、円筒状成型物、即ち中間転写ベルトを形成する。次いで冷却して、筒状シリンダー１から円筒状成型物を取りだすことにより本発明の中間転写ベルトが得られる。この際、塗布装置１１は１２から塗膜形成液を供給し、スリット１５より塗膜形成液をシリンダー内面に塗布すべく、塗布装置１１はシリンダー内に挿入でき、且つシリンダー内で内面に接近できるような構造となっている。以上は遠心成型装置の一例であり、上記装置に制限を受けるもではない。
【００７６】
ベルトを構成するバインダー樹脂としては、機械的強度、寸法安定性の観点からは塗膜形成後、熱または光等により反応する樹脂が好ましい。具体的には、ポリアミド酸、光硬化シリコン樹脂、アクリル樹脂、熱硬化シリコン樹脂が好ましい。特に好ましくはポリアミド酸である。
【００７７】
尚、加熱器は、反応性化合物を反応させることができる電磁波の照射器でも良い。
【００７８】
〔中間転写ベルトの作製〕
本発明の中間転写ベルトは、少なくとも導電性物質、硬質粒子、バインダー樹脂を形成する反応性化合物とを含有する塗膜形成液を用い、遠心成型法で製膜した後、バインダイ樹脂より比重が重い硬質粒子が外周面部に分離するまで回転を続け、分離終了後に該バインダー樹脂を熱照射による乾燥または反応せさて作製する方法が好ましい。
【００７９】
単層構成の中間転写ベルトを作製する場合には、少なくとも導電性物質と硬質粒子と反応性化合物とを含有する塗膜形成液を用いて製膜した後、遠心処理、熱照射処理を施して作製することが好ましい。
【００８０】
多層構成の中間転写ベルトを作製する場合には、少なくとも導電性物質と硬質粒子と反応性化合物とを含有する表面層用塗膜形成液を遠心法で製膜し、遠心処理、熱照射処理を施して用いて表面層を形成した後、少なくとも導電性物質と反応性化合物を含有する塗膜形成液をその上に遠心法で製膜し、遠心処理、熱照射処理を施して作製することが好ましい。
【００８１】
塗膜形成液の粘度は、０．５〜５０Ｐａ・ｓが好ましく、０．５〜４０Ｐａ・ｓがより好ましい。尚、粘度はＢ型粘度計「ＤＶＬ−ＢII」（東機産業社製）を用い、２５℃で測定した時の値である。
【００８２】
塗膜形成液の粘度をこの範囲にすることで、ポリアミド酸系樹脂と比重の近い導電性物質を層中に均一に存在させることができ、ポリアミド酸系樹脂より比重の重い硬質粒子を外周面部に偏在させることができる。また、溶液粘度を上記範囲とすることで、脱泡がし易く、製膜不良等による外観不良の発生も抑えられ好ましい。
【００８３】
以下、反応性化合物として用いるポリアミド酸系樹脂について説明する。
【００８４】
ポリアミド酸系樹脂の原料液としては、例えばテトラカルボン酸二無水物やその誘導体とジアミンとを溶媒中で重合反応させてなるポリアミド酸の溶液が使用可能である。前記ポリアミド酸はテトラカルボン酸二無水物或いはその誘導体とジアミンとの略等モルを有機溶媒中で反応させることにより得られるもので、通常、溶液状で用いられる。この様なテトラカルボン酸二無水物は、例えば下記の一般式（１）で示されるものが挙げられる。
【００８５】
【化１】
2007057924.tif 000003
【００８６】
（式中、Ｒは４価の有機基であり、芳香族、脂肪族、環状脂肪族、芳香族と脂肪族とを組合わせたもの、またはそれらの置換された基である。）
前記したテトラカルボン酸二無水物の具体例としては、ピロメリット酸二無水物（ＰＭＤＡ）、３，３’，４，４’−ベンゾフェノンテトラカルボン酸二無水物、３，３’，４，４’−ビフェニルテトラカルボン酸二無水物、２，３，３’，４−ビフェニルテトラカルボン酸二無水物、２，３，６，７−ナフタレンテトラカルボン酸二無水物、１，２，５，６−ナフタレンテトラカルボン酸二無水物、１，４，５，８−ナフタレンテトラカルボン酸二無水物、２，２’−ビス（３，４−ジカルボキシフェニル）プロパン二無水物、ビス（３，４−ジカルボキシフェニル）スルホン二無水物、ペリレン−３，４，９，１０−テトラカルボン酸二無水物、ビス（３，４−ジカルボキシフェニル）エーテル二無水物、エチレンテトラカルボン酸二無水物等が挙げられる。
【００８７】
一方ジアミンの例としては、４，４’−ジアミノジフェニルエーテル（ＤＤＥ）、４，４’−ジアミノジフェニルメタン、３，３’−ジアミノジフェニルメタン、３，３’−ジクロロベンジジン、４，４−ジアミノジフェニルスルフィド−３，３’−ジアミノジフェニルスルホン、１，５−ジアミノナフタレン、ｍ−フェニレンジアミン、ｐ−フェニレンジアミン（ＰＤＡ）、３，３’−ジメチル−４，４’−ビフェニルジアミン、ベンジジン、３，３’−ジメチルベンジジン、３，３’−ジメトキシベンジジン、４，４’−ジアミノフェニルスルホン、４，４’−ジアミノフェニルスルホン、４，４’−ジアミノジフェニルスルフィド、４，４’−ジアミノジフェニルプロパン、２，４−ビス（β−アミノ−第三ブチル）トルエン、ビス（ｐ−β−アミノ−第三ブチルフェニル）エーテル、ビス（ｐ−β−メチル−δ−アミノフェニル）ベンゼン、ビス−ｐ−（１，１−ジメチル−５−アミノ−ペンチル）ベンゼン、１−イソプロピル−２，４−ｍ−フェニレンジアミン、ｍ−キシリレンジアミン、ｐ−キシリレンジアミン、ジ（ｐ−アミノシクロヘキシル）メタン、ヘキサメチレンジアミン、ヘプタメチレンジアミン、オクタメチレンジアミン、ノナメチレンジアミン、デカメチレンジアミン、ジアミノプロピルテトラメチレン、３−メチルヘプタメチレンジアミン、４，４−ジメチルヘプタメチレンジアミン、２，１１−ジアミノドデカン、１，２−ビス−３−アミノプロポキシエタン、２，２−ジメチルプロピレンジアミン、３−メトキシヘキサメチレンジアミン、２，５−ジメチルヘキサメチレンジアミン、２，５−ジメチルヘプタメチレンジアミン、２，５−ジメチルヘプタメチレンジアミン、３−メチルヘプタメチレンジアミン、５−メチルノナメチレンジアミン、２，１１−ジアミノドデカン、２，１７−ジアミノエイコサデカン、１，４−ジアミノシクロヘキサン、１，１０−ジアミノ−１，１０−ジメチルデカン、１，１２−ジアミノオクタデカン、２，２−ビス〔４−（４−アミノフェノキシ）フェニル〕プロパン、ピペラジン、Ｈ2Ｎ（ＣＨ2）3Ｏ（ＣＨ2）2Ｏ（ＣＨ2）ＮＨ2、Ｈ2Ｎ（ＣＨ2）3Ｓ（ＣＨ2）3ＮＨ2、Ｈ2Ｎ（ＣＨ2）3Ｎ（ＣＨ3）2（ＣＨ2）3ＮＨ2等が挙げられる。
【００８８】
上記したテトラカルボン酸二無水物とジアミンを重合反応させる際の溶媒としては、溶解性などの点により極性溶媒が好ましく用いられる。極性溶媒としては、Ｎ，Ｎ−ジアルキルアミド類が好ましく、例えばこれの低分子量のものであるＮ，Ｎ−ジメチルホルムアミド、Ｎ，Ｎ−ジメチルアセトアミド等が挙げられる。これらは、蒸発、置換または拡散により、ポリアミド酸及びポリアミド酸成形品から容易に除去することができる。また、これ以外の極性溶媒として、Ｎ，Ｎ−ジエチルホルムアミド、Ｎ，Ｎ−ジエチルアセトアミド、Ｎ，Ｎ−ジメチルメトキシアセトアミド、ジメチルスルホキシド、ヘキサメチルホスホルトリアミド、Ｎ−メチル−２−ピロリドン、ピリジン、ジメチルスルホキシド、テトラメチレンスルホン、ジメチルテトラメチレンスルホン等が挙げられる。これらは単独でまたは混合して用いることができる。更に、上記極性溶媒にクレゾール、フェノール、キシレノール等のフェノール類、ベンゾニトリル、ジオキサン、ブチロラクトン、キシレン、シクロヘキサン、ヘキサン、ベンゼン、トルエン等を単独または複数混合することもできる。尚、水の存在によってポリアミド酸が加水分解して低分子量化し易いため、ポリアミド酸の合成は実質上無水条件下で行うことが好ましい。
【００８９】
上記のテトラカルボン酸二無水物（ａ）とジアミン（ｂ）とを極性溶媒中で反応させることによりポリアミド酸が得られるが、その際のモノマー濃度（溶媒中における（ａ）＋（ｂ）の濃度）は、種々の条件に応じて設定されるが、５〜３０質量％が好ましい。また、反応温度は８０℃以下に設定することが好ましく、特に好ましくは５〜５０℃であり、反応時間は約０．５〜１０時間である。
【００９０】
この様なしてテトラカルボン酸二無水物成分とジアミン成分とを有機極性溶媒中で反応させることによりポリアミド酸が生成する。そして、このポリアミド酸をイミド転化することにより、本発明におけるポリイミド樹脂が得られる。従って、前記したモノマー成分によって、ポリイミド樹脂の構造がほぼ決定されるが、本発明では、前記ポリイミド樹脂が、その繰返し単位中に、ビフェニル骨格を有する繰返し単位を５０モル％以上有することが好ましく、８０％以上有することがより好ましい。この様なビフェニル骨格は、モノマーとして３，３’，４，４’−ビフェニルテトラカルボン酸二無水物またはその誘導体等を使用することにより形成できる。
【００９１】
塗膜形成液の作製は、硬質粒子と導電性物質を、プラネタリミキサーやビーズミルや３本ロール等の適宜な分散機にてポリアミド酸系樹脂溶液中に分散して作製することができる。
【００９２】
また、導電性物質の粒子をポリアミド酸系樹脂溶液に配合する場合には、均一分散による電気特性のバラツキ防止などの点から、先ず溶媒にボールミルや超音波等の適宜な方式で導電性物質を分散させた後、その分散液に有機ジアミンまたはその誘導体（例えばジイソシアネート）と、トリカルボン酸無水物、またはその誘導体（例えばモノクロリド）との当量を反応処理に供する方式が好ましく適用することができる。
【００９３】
本発明の中間転写ベルトは、主体となるポリアミド酸系樹脂に、本発明の効果を損なわない範囲でシリコン系またはフッ素系の各有機化合物、カップリング剤等の添加剤を適宜添加することができる。
【００９４】
以上は、ポリアミド樹脂について主に述べたが、同様の技術は、他の樹脂にも適用可能であることはいうまでもない。具体的には、ポリイミドアミド樹脂、ポリエーテルイミド樹脂、ポリアリレート樹脂、芳香族ポリエステル樹脂、全芳香族ポリアミド樹脂等が挙げられる。また、これらをブレンドして使用しても良い。
【００９５】
〔画像形成装置〕
次に、本発明に係る画像形成装置について説明する。
【００９６】
本発明に係る画像形成装置は、感光体上に、帯電手段、露光手段、小径トナーを含む現像剤による現像手段、現像手段により形成したトナー像を中間転写ベルトを介して記録媒体に転写する転写手段とを有することが好ましい。
【００９７】
具体的には、単色のトナーで画像形成を行うモノクロ画像形成装置、感光体上のカラートナー像を中間転写ベルトに順次転写するカラー画像形成装置、各色毎の感光体を中間転写ベルト上に複数配置させたタンデム型カラー画像形成装置等が挙げられる。
【００９８】
図７は、本発明の中間転写ベルトが使用可能な画像形成装置の一例を示す断面構成図である。
【００９９】
図７において、１Ｙ、１Ｍ、１Ｃ、１Ｋは感光体、４Ｙ、４Ｍ、４Ｃ、４Ｋは現像手段、５Ｙ、５Ｍ、５Ｃ、５Ｋは一次転写手段としての一次転写ローラ、５Ａは二次転写手段としての二次転写ローラ、６Ｙ、６Ｍ、６Ｃ、６Ｋはクリーニング手段、７は中間転写ベルトユニット、２４は熱ロール式定着装置、７０は中間転写ベルトを示す。
【０１００】
この画像形成装置は、タンデム型カラー画像形成装置と称せられるもので、複数組の画像形成部１０Ｙ、１０Ｍ、１０Ｃ、１０Ｋと、転写部としての無端ベルト状中間転写ベルトユニット７と、記録部材Ｐを搬送する無端ベルト状の給紙搬送手段２１及び定着手段としての熱ロール式定着装置２４とを有する。画像形成装置の本体Ａの上部には、原稿画像読み取り装置ＳＣが配置されている。
【０１０１】
各感光体に形成される異なる色のトナー像の１つとして、イエロー色の画像を形成する画像形成部１０Ｙは、第１の像担持体としてのドラム状の感光体１Ｙ、該感光体１Ｙの周囲に配置された帯電手段２Ｙ、露光手段３Ｙ、現像手段４Ｙ、一次転写手段としての一次転写ローラ５Ｙ、クリーニング手段６Ｙを有する。また、別の異なる色のトナー像の１つとして、マゼンタ色の画像を形成する画像形成部１０Ｍは、第１の像担持体としてのドラム状の感光体１Ｍ、該感光体１Ｍの周囲に配置された帯電手段２Ｍ、露光手段３Ｍ、現像手段４Ｍ、一次転写手段としての一次転写ローラ５Ｍ、クリーニング手段６Ｍを有する。また、更に別の異なる色のトナー像の１つとして、シアン色の画像を形成する画像形成部１０Ｃは、第１の像担持体としてのドラム状の感光体１Ｃ、該感光体１Ｃの周囲に配置された帯電手段２Ｃ、露光手段３Ｃ、現像手段４Ｃ、一次転写手段としての一次転写ローラ５Ｃ、クリーニング手段６Ｃを有する。また、更に他の異なる色のトナー像の１つとして、黒色画像を形成する画像形成部１０Ｋは、第１の像担持体としてのドラム状の感光体１Ｋ、該感光体１Ｋの周囲に配置された帯電手段２Ｋ、露光手段３Ｋ、現像手段４Ｋ、一次転写手段としての一次転写ローラ５Ｋ、クリーニング手段６Ｋを有する。
【０１０２】
無端ベルト状中間転写ベルトユニット７は、複数のローラにより巻回され、回動可能に支持された中間転写エンドレスベルト状の第２の像担持体としての無端ベルト状中間転写ベルト７０を有する。
【０１０３】
画像形成部１０Ｙ、１０Ｍ、１０Ｃ、１０Ｋより形成された各色の画像は、一次転写ローラ５Ｙ、５Ｍ、５Ｃ、５Ｋにより、回動する無端ベルト状中間転写ベルト７０上に逐次転写されて、合成されたカラー画像が形成される。給紙カセット２０内に収容された記録媒体として用紙等の記録部材Ｐは、給紙搬送手段２１により給紙され、複数の中間ローラ２２Ａ、２２Ｂ、２２Ｃ、２２Ｄ、レジストローラ２３を経て、二次転写手段としての二次転写ローラ５Ａに搬送され、記録部材Ｐ上にカラー画像が一括転写される。カラー画像が転写された記録部材Ｐは、熱ロール式定着装置２４により定着処理され、排紙ローラ２５に挟持されて機外の排紙トレイ２６上に載置される。
【０１０４】
一方、二次転写ローラ５Ａにより記録部材Ｐにカラー画像を転写した後、記録部材Ｐを曲率分離した無端ベルト状中間転写ベルト７０は、クリーニング手段６Ａにより残留トナーが除去される。
【０１０５】
画像形成処理中、一次転写ローラ５Ｋは常時、感光体１Ｋに圧接している。他の一次転写ローラ５Ｙ、５Ｍ、５Ｃはカラー画像形成時にのみ、それぞれ対応する感光体１Ｙ、１Ｍ、１Ｃに圧接する。
【０１０６】
二次転写ローラ５Ａは、ここを記録部材Ｐが通過して二次転写が行われる時にのみ、無端ベルト状中間転写ベルト７０に圧接する。
【０１０７】
また、装置本体Ａから筐体８を支持レール８２Ｌ、８２Ｒを介して引き出し可能にしてある。
【０１０８】
筐体８は、画像形成部１０Ｙ、１０Ｍ、１０Ｃ、１０Ｋと、無端ベルト状中間転写ベルトユニット７とを有する。
【０１０９】
画像形成部１０Ｙ、１０Ｍ、１０Ｃ、１０Ｋは、垂直方向に縦列配置されている。感光体１Ｙ、１Ｍ、１Ｃ、１Ｋの図示左側方には無端ベルト状中間転写ベルトユニット７が配置されている。無端ベルト状中間転写ベルトユニット７は、ローラ７１、７２、７３、７４、７６を巻回して回動可能な無端ベルト状中間転写ベルト７０、一次転写ローラ５Ｙ、５Ｍ、５Ｃ、５Ｋ及びクリーニング手段６Ａとから成る。
【０１１０】
筐体８の引き出し操作により、画像形成部１０Ｙ、１０Ｍ、１０Ｃ、１０Ｋと、無端ベルト状中間転写ベルトユニット７とは、一体となって、本体Ａから引き出される。
【０１１１】
この様な感光体１Ｙ、１Ｍ、１Ｃ、１Ｋ上に帯電、露光、現像によりトナー像を形成し、無端ベルト状中間転写ベルト７０上で各色のトナー像を重ね合わせ、一括して記録部材Ｐに転写し、熱ロール式定着装置２４で加圧及び加熱により固定して定着する。トナー像を記録部材Ｐに転移させた後の感光体１Ｙ、１Ｍ、１Ｃ、１Ｋは、クリーニング装置６Ａで転写時に感光体に残されたトナーを清掃した後、上記の帯電、露光、現像のサイクルに入り、次の像形成が行われる。
【０１１２】
〈記録媒体〉
本発明に用いられる記録媒体としては、トナー画像を保持する支持体で、通常画像支持体、転写材或いは転写紙といわれるものである。具体的には薄紙から厚紙までの普通紙、アート紙やコート紙等の塗工された印刷用紙、市販されている和紙やはがき用紙、ＯＨＰ用のプラスチックフィルム、布等の各種転写材を挙げることができるが、これらに限定されるものではない。
【実施例】
【０１１３】
以下、本発明の実施例を説明するが、本発明は本実施例に限定されるものではない。
【０１１４】
塗膜形成液の作製
（塗膜形成液１の作製）
３，３′，４，４′−ビフエニルテトラカルボン酸二無水物（ＢＰＤＡ）とｐ−フェニレンジアミン（ＰＤＡ）との当モル量を、Ｎメチルピロリジノン（ＮＭＰ）溶媒中、２０℃で重縮合反応させて、固形分１６質量％の「芳香族ポリアミド酸溶液１」（溶液粘度４．１Ｐａ・ｓ）を２ｋｇ合成した。
【０１１５】
「芳香族ポリアミド酸溶液１」２ｋｇに、導電性物質として７２ｇのカーボンブラック（ｐＨ７、一次粒子径２１ｎｍ）と希釈溶媒としてＮメチルピロリジノン４６２．４ｇとを加え、スリーワンモーター（新東科学社製）を用い撹拌・混合し、更にこれをサンドグラインダーに移し換えて十分に混合分散し、「塗膜形成液１」を得た。
【０１１６】
（塗膜形成液２の作製）
上記「塗膜形成液１」と同様に、「芳香族ポリアミド酸溶液１」２ｋｇに、導電性物質として７２ｇのカーボンブラック（ｐＨ７、数平均一次粒径２１ｎｍ）と同時に、硬質粒子として１２０ｇのシリカ粒子（数平均一次粒径２８ｎｍ、比表面積５０ｍ2／ｇ、平均円形度０．９）と希釈溶媒としてＮメチルピロリジノン４６２．４ｇとを加え、スリーワンモーター（新東科学社製）を用い撹拌・混合し、更にこれをサンドグラインダーに移し換えて十分に混合分散し、「塗膜形成液２」を得た。
【０１１７】
（塗膜形成液３の作製）
下記組成を、スリーワンモーター（新東科学社製）を用い撹拌・混合して「塗膜形成液５」を得た。
【０１１８】
「塗膜形成液２」                                      １０００ｇ
Ｎメチルピロリジノン                                  ３０００ｇ
ジメチルポリシロキサン（粘度５×１０-3Ｐａ・ｓ）    ０．０３２ｇ
表１に、塗膜形成液作製に用いた樹脂成分、導電性物質、硬質粒子、添加剤及び塗膜形成液の粘度を示す。
【０１１９】
【表１】
2007057924.tif 000004
【０１２０】
〈中間転写ベルト１の作製〉
図４に記載の遠心成型装置の円筒状シリンダー（金型）内面に、「塗膜形成液２」を、塗布装置のスリットからディスペンサを介して円筒状シリンダー内面に塗布し、１０００ｒｐｍで１０分回転させて均一な塗膜層を得た。次いで円筒状シリンダーを１５０℃に加熱器により加熱し、２５０ｒｐｍで円筒状シリンダーを回転させながら３０分溶媒乾燥・硬化反応を行った。一旦室温に戻し、当該ベルトを脱型後、ベルト内面に金型を設置し、再度１０℃／ｍｉｎ．で２００℃まで昇温後、５℃／ｍｉｎの速度で３８０℃まで昇温後、３８０℃で３０分間加熱し、イミド転化を進行させ表面層を形成した。室温に冷却後、円筒状シリンダーより剥離し、膜厚８５μｍの「中間転写ベルト１」を得た。これを「実施例１」とする。
【０１２１】
〈中間転写ベルト２の作製〉
実施例１と同じ円筒状シリンダーを使用し、先ず「塗膜形成液２」を、ディスペンサを介して円筒状シリンダー内面に塗布し、１０００ｒｐｍで１０分回転させて均一な展開層を得た。次いで円筒状シリンダーを１５０℃に昇温し、２５０ｒｐｍで円筒状シリンダーを回転させながら３０分溶媒乾燥を行い膜厚２０μｍの表面層を形成した。その後室温に戻し、「塗膜形成液１」を、ディスペンサを介して表面層の上に塗布し、５００ｒｐｍで１０分回転させて均一な展開層を得た。再度円筒状シリンダーを１５０℃にし、２５０ｒｐｍで円筒状シリンダーを回転させながら３０分溶媒乾燥を行った。一旦室温に戻し、当該ベルトを型から脱型後、ベルト内面に金型を設置し、１０℃／ｍｉｎ．で２００℃まで昇温後、５℃／ｍｉｎの速度で３８０℃まで昇温し、３８０℃で３０分間加熱し、イミド転化を進行させ基材層を形成した。室温に冷却後、円筒状シリンダーより剥離し、トータル膜厚８５μｍの「中間転写ベルト２」を得た。これを「実施例２」とする。
【０１２２】
〈中間転写ベルト３の作製〉
「中間転写ベルト２」の作製時に用いた「塗膜形成液２」を「塗膜形成液１」に変更した以外は同様にしてトータル膜厚は８０μｍの「中間転写ベルト３」を得た。これを「比較例１」とする。
【０１２３】
〈中間転写ベルト４の作製〉
実施例１と同じ円筒状シリンダーを使用し、先ず「塗膜形成液１」を、ディスペンサを介して円筒状シリンダー内面に塗布し、５００ｒｐｍで１０分回転させて均一な塗膜を形成した。次いで円筒状シリンダーを１５０℃に昇温し、２５０ｒｐｍで円筒状シリンダーを回転させながら３０分溶媒乾燥を行い膜厚５０μｍの基材層を形成した。
【０１２４】
その後、基材層を円筒状シリンダーから外し、その表面にスプレー塗布により「塗膜形成液３」を塗布し塗膜を形成し、１０℃／ｍｉｎの速度で２００℃まで昇温後、５℃／ｍｉｎの速度で３８０℃まで昇温し、３８０℃で３０分間加熱し、イミド転化を進行させ表面層を形成した。室温に冷却しトータル膜厚８５μｍの「中間転写ベルト４」を得た。これを「比較例２」とする。
【０１２５】
表２に、「中間転写ベルト１〜４」の層構成、作製に用いた塗膜形成液と層形成方法、外周面部の硬質粒子の含有濃度を示す。尚、外周面部の硬質粒子の含有濃度の値は、前記透過型電子顕微鏡による測定方法により求めた。
【０１２６】
【表２】
2007057924.tif 000005
【０１２７】
評価方法
《画像評価》
上記で作製した「中間転写ベルト１〜４」を、「８０５０」（コニカミノルタビジネステクノロジーズ社製）に搭載して、評価を行った。
【０１２８】
尚、画像形成には個数基準によるメディアン粒径（Ｄ50）が４．５μｍのトナーとキャリアを有する２成分現像剤を使用した。
【０１２９】
プリント環境は、低温低湿（１０℃、３０％ＲＨ）と高温高湿（３３℃、８０％ＲＨ）で行った。
【０１３０】
記録媒体は、Ａ４版の上質紙（６４ｇ／ｍ2）を用いた。
【０１３１】
プリント原稿は、画素率が７％の文字画像（３ポイント、５ポイント）、カラー人物顔画像（ハーフトーンを含むドット画像）、べた白画像、べた画像がそれぞれ１／４等分にあるオリジナル画像（Ａ４版）を用いた。
【０１３２】
画像評価は、両面プリントを行い、下記の項目について行った。
【０１３３】
〈転写性〉
転写性（Ｔ）は、高温高湿環境で以下のようにして測定した。
【０１３４】
先ず、べた画像の転写残トナーを中間転写ベルトからテープ剥離し台紙に張り付け、そのテープの反射濃度を測定しＡとする。次に、未転写トナーを中間転写ベルトからテープで回収し、単位面積当たりの未転写トナーの回収量をＷとする。転写性は、下記の式より求めた。尚、転写性（Ｔ）の値は、小さいほど好ましい。
【０１３５】
式
転写性（Ｔ）＝Ａ／Ｗ0
Ｗ0＝Ｗ（サンプル）／Ｗ（実施例１）
Ｗ（サンプル）：各サンプルの未転写トナーの回収量
Ｗ（実施例１）：実施例１の未転写トナーの回収量
〈べた画像の白抜け〉
中間転写ベルトから記録媒体へトナー像を転写するときの転写電流値を２５μＡ、５０μＡ、７５μＡ、１００μＡ、１５０μＡと変更して両面プリントを作成し、両面プリントの裏面べた画像の白抜けの有無で評価した。白抜けの有無は、べた画像を１０倍のルーペで観察し、０．５ｍｍ程度のちりちりした白点が有るかどうかで判断した。尚、転写電流値の値は、その幅が広いほど安定した転写ができ好ましい。
【０１３６】
〈文字画像の中抜け〉
高温高湿で、両面プリントの裏面（２面目）のプリントを行った文字画像を、ルーペで１０倍に拡大して観察し、文字画像に図１に示すような中抜が発生しているかどうかを目視で評価した。
【０１３７】
評価基準
◎：中抜けの発生なく良好
○：中抜けが数個発生しているが、実用上問題なし
×：顕著な中抜けが顕著に発生し、実用上問題有り。
【０１３８】
〈文字部のトナー散り〉
低温低湿で、両面プリントの裏面（２面目）のプリントを行った文字画像を、ルーペで１０倍に拡大して観察し、文字部周辺のトナー散りの状態を目視で評価した。
【０１３９】
評価基準
◎：トナー散りが無く良好
○：トナー散りが少し発生しているが、実用上問題なし
×：トナー散りが顕著に発生し、実用上問題有り。
【０１４０】
〈中間転写ベルトの耐久性〉
中間転写ベルトの耐久性評価は、評価機として、上記「８０５０」の現像装置、転写装置、クリーニング装置が直接中間転写ベルトに接触しないように改造した装置を用て行った。
【０１４１】
耐久性評価は、上記で作製した中間転写ベルトを、上記装置に装着し、高温高湿の環境で、連続回転して行った。
【０１４２】
評価は、５万回転毎にベルト表面を目視観察し、ひび割れの発生状態を目視で観察して行った。
【０１４３】
表３に、評価結果を示す。
【０１４４】
【表３】
2007057924.tif 000006
【０１４５】
表３の結果から明らかなように、本発明の「中間転写ベルト１、２」は、転写性、べた画像の白抜け、文字画像の白抜け、文字部のトナー散り、耐久性の何れの評価項目でも良好な結果が得られたが、比較例の「中間転写ベルト３、４」は評価項目の何れかに問題が有り、本発明の「中間転写ベルト１、２」とは明らかに異なる結果となった。
【図面の簡単な説明】
【０１４６】
【図１】文字画像の中抜けを示す模式図である。
【図２】本発明の中間転写ベルトの一例を示す模式図である。
【図３】本発明の比較例の中間転写ベルトの一例を示す模式図である。
【図４】遠心成型装置要部の一例を示す正面の断面図である。
【図５】その塗膜形成液塗布装置の一例を示す断面図である。
【図６】遠心成型装置要部の一例を示す斜視図である。
【図７】本発明に用いられる画像形成装置の一例を示す断面構成図である。
【符号の説明】
【０１４７】
２  中間転写ベルト
３  硬質粒子
４  導電性物質
５  表面層
６  基材層
７  外周面部
８  内周面部
【図１】
2007057924.tif 000007
【図２】
2007057924.tif 000008
【図３】
2007057924.tif 000009
【図４】
2007057924.tif 000010
【図５】
2007057924.tif 000011
【図６】
2007057924.tif 000012
【図７】
2007057924.tif 000013